(57)【要約】      （修正有）【課題】ポリマーナノ粒子を含む生物活性コーティング組成物の提供。【解決手段】少なくとも一つの生物活性な分子と結合したポリマーナノ粒子であって、１〜５０ｎｍの平均粒子直径を有し、１〜９９．０重量％の少なくとも一つの多エチレン性不飽和モノマーからなるポリマーナノ粒子を含む生物活性コーティング組成物。生物活性な分子はアミン化合物、チタントリアルコキシド化合物、ホスホニウム塩化合物、スルホニウム化合物およびカルバメート基からなる群から選択される。【選択図】なし【特許請求の範囲】
【請求項１】
少なくとも一つの生物活性な分子と結合したポリマーナノ粒子であって、１〜５０ｎｍの平均粒子直径を有し、１〜９９．０重量％の少なくとも一つの多エチレン性不飽和モノマーからなるポリマーナノ粒子を含む生物活性コーティング組成物。
【請求項２】
生物活性な分子が、アミン化合物、チタントリアルコキシド化合物、ホスホニウム塩化合物、スルホニウム化合物およびカルバメート基からなる群から選択される請求項１記載の組成物。
【請求項３】
生物活性な分子の量がポリマーナノ粒子の総重量基準で０．５〜９５％である請求項２記載の組成物。
【請求項４】
アミン化合物が、窒素含有エチレン性不飽和モノマー、窒素含有ビニル化合物およびそのＮ−ハラミン誘導体からなる群から選択される請求項２記載の組成物。
【請求項５】
窒素含有エチレン性不飽和モノマーおよび窒素含有ビニル化合物が、３級アミン、４級アミン、２級アミン、１級アミン及びペンダントビグアニド基を有するモノマーからなる群から選択される請求項２記載の組成物。
【請求項６】
窒素含有ビニル化合物が、アミン含有ビニルエーテル、ビニルピリジン、アルキル置換Ｎ−ビニルピリジンならびにビニルアミンおよびエチレンイミンのポリマーからなる群から選択される請求項２記載の組成物。
【請求項７】
チタントリアルコキシド化合物がチタントリアルコキシド（メタ）アクリレートである請求項２記載の組成物。
【請求項８】
ホスホニウム塩がビニルベンジルホスホン酸の塩である請求項２記載の組成物。
【請求項９】
スルホニウム塩がビニルベンジルスルホン酸の塩化物塩である請求項２記載の組成物。
【請求項１０】
カルバメートがビニルアミンまたはエチレンイミン含有ポリマーとハロ蟻酸エステルとの反応生成物である請求項２記載の組成物。
【請求項１１】
生物活性な分子が、ポリマーナノ粒子の重合中または重合後にポリマーナノ粒子中に組み入れられる請求項２記載の組成物。
【請求項１２】
コーティングに請求項１記載の組成物を添加することを含む、コーティングの表面上の微生物種の付着を制御する方法。
【発明の詳細な説明】
【０００１】
本発明はコーティングに関し、特に、コーティングのその表面上の微生物種の付着および成長を制御する能力を向上させ、これによりカビ及び／または種々の形態の真菌の見苦しい蓄積を減少または全体的に除去する組成物に関する。
【０００２】
本発明の目的に関して、微生物（ｍｉｃｒｏｂｅ）とは、コーティングの表面に付着できる任意の微生物からなると定義される。微生物は２つの種類に分類することができる。第一の種類は、コーティング表面上のカビの成長を通常引き起こす真菌からなる。この種類のいくつかの例は、Ａｕｒｅｏｂａｓｉｄｉｕｍ、ａｓｐｅｒｇｉｌｌｕｓ、ＣｌａｄｏｓｐｏｒｉｕｍおよびＰｅｎｉｃｉｌｌｉｕｍを包含する。他の種類は、藻類であり、その大部分は、Ｃｈｒｏｏｃｏｃｃｕｓ属、Ｃｈｌｏｒｏｃｏｃｃｕｕｍ属、Ｇｌｏｅｏｃａｐｓａ属、Ｐｒｏｔｏｃｏｃｃｕｓ属およびＴｒｅｎｔｅｐｏｈｌｉａ属に分類される。細菌、例えば、Ｐｓｅｕｄｏｍｏｎａｓ属の細菌もまた、「微生物」の定義に含まれ、微生物により引き起こされるコーティング表面の傷の形成に関与する一連の微生物の初期コロナイザー（ｉｎｉｔｉａｌ  ｃｏｌｏｎｉｚｅｒ）であることが多い。
【０００３】
コーティングが施用された瞬間から、粒状物質がコーティングを攻撃する。粒状物質の例は、そのいくつかとして、砂、煙粒子、真菌胞子、花粉、建築粉塵、グリース、人間のデトリタス（ｄｅｔｒｉｔｕｓ）、繊維、粉末化粧品、油およびカーボンブラックが挙げられる。汚れおよび埃の粒子は、種々の微生物胞子または細胞を運び、これらは時間をかけて増殖し、建築用コーティングの表面上に真菌またはカビの目に見える見苦しいコロニーになるために十分な栄養源を見いだし得る。
【０００４】
これらの建築用コーティングの表面上の微生物成長を減少または消失させようとして、コーティング配合物は長年にわたり殺生物化合物を含んでいた。しかしながら、コーティング中の殺生物化合物の有効寿命は、コーティングの乾燥後、これらの化合物の蒸発または揮発およびこれらの化合物内の官能基と塗料配合物内の他の成分との予想外の反応によりひどく制限される。
【０００５】
この問題に対する一つの可能性のある解決法が、米国特許第６，１９４，５３０号に記載され、これは抗微生物特性を有するポリマーの使用を開示している。このポリマーは、４級アンモニウム基と結合した少なくとも一つのアルキル残基を有するマクロモノマーを含む。ずっと大きなポリマーとの結合は生物活性分子の気化または揮発速度を遅くするが、ポリマーのサイズが大きいとそのコーティング表面への移動が妨げられ、従って抗微生物化合物と標的微生物間の接触が最小限に抑えられる。
【０００６】
【特許文献１】米国特許第６，１９４，５３０号明細書
【０００７】
従って、望まれるものは、建築基体への施用後にコーティング配合物内の抗微生物化合物の放出速度を遅くするか、または少なくとも制御する手段である。さらに、抗微生物化合物の活性領域はコーティングの表面であるので、コーティング配合物中に存在する抗微生物化合物の最大量は、長時間にわたり持続した抗微生物活性を得るために表面への移動を許容するものでなければならない。
【０００８】
本発明は、生物活性な分子と結合したポリマーナノ粒子（「ＰＮＰ」）を含む。本出願に関して、「結合した」とは、共有またはイオン結合のいずれかによる結合を意味する。各ＰＮＰは１〜５０ナノメートル（「ｎｍ」）の平均粒子直径を有し、１〜１００重量％の少なくとも一つの多エチレン性不飽和モノマーからなる。好ましくは、各ＰＮＰは直径が１〜３０ｎｍであり、最も好ましくは１〜１０ｎｍである。「生物活性な分子」なる用語は、本出願に関しては、重合中または重合後のいずれかにＰＮＰ中に組み入れられる官能基であって、官能基それ自体が生物学的に活性であるかどうかにかかわらず、ＰＮＰを生物学的に活性にする官能基を意味する。生物活性な官能性ＰＮＰはそれ自体生物活性な分子として機能するか、または生物活性な官能基が開裂メカニズム、例えば加水分解によりＰＮＰから放出され、生物活性な官能基が生物活性な分子の機能を果たす。
【０００９】
生物活性な分子は１またはそれ以上のアミン官能基を有するアミン基を含むことができる。アミンは、１級、２級、３級および４級アミンならびにビグアニド基からなる群から選択することができる。窒素の置換は、置換されているかまたは置換されていない分岐または非分岐脂肪族または芳香族炭化水素基を包含できる。これは、Ｎ−ハラミン（ｈａｌａｍｉｎｅ）誘導体、例えば、米国特許第６，１６２，４５２号に開示されているものを包含する。
【００１０】
生物活性な分子は、１またはそれ以上のチタントリアルコキシド官能基を有するチタントリアルコキシド基も含むことができる。他の種類は、１またはそれ以上のホスホニウム官能基を有するホスホニウム塩を含む。さらに他の種類は１またはそれ以上のスルホニウム塩を有するスルホニウム塩を含む。さらなる種類は、１またはそれ以上のカルバメート基を含むカルバメート誘導体を含む。
【００１１】
特定の理論に束縛されるのではないが、特定の組成またはペンダント官能基を有する本発明のＰＮＰは、従来のポリマーラテックスに対してそのサイズが非常に小さく、表面積が大きいので、乾燥または硬化したコーティングの表面で所望の官能基の有効性を向上させる傾向にある。ＰＮＰは、微生物の攻撃に対する向上された耐性を有するクリアで着色されたコーティングを製造するために、単独または他のラテックスバインダーと組み合わせて用いることができる。ＰＮＰは、たとえばＰＮＰ組成物中に特異的に生物活性な化合物または部分を組み入れることにより、コーティング組成物の生物活性を改質するために用いることができる。
【００１２】
第二の態様において、生物活性なアミン官能基を有するＰＮＰの形成は、例えば、ＰＮＰの調製の全体または重合部分で１級、２級、３級、または４級アミンモノマーを導入することにより達成できる。これには、窒素含有エチレン性不飽和モノマー及び窒素含有ビニル化合物を含むが、これらに限定されない。窒素含有モノマーのレベルは、ＰＮＰの総重量基準で０．５〜９５％、好ましくは０．５〜５０％の範囲であることができる。
【００１３】
好適なアミン含有モノマーは、Ｎ，Ｎ−ジメチルアミノエチル（メタ）アクリレート、Ｎ，Ｎ−ジエチルアミノエチル（メタ）アクリレート、Ｎ−ｔ−ブチルアミノエチル（メタ）アクリレート、Ｎ，Ｎ−ジメチルアミノプロピル（メタ）アクリルアミド、ｐ−アミノスチレン、Ｎ，Ｎ−シクロヘキシルアリルアミン、アリルアミン、ジアリルアミン、ジメチルアリルアミン、Ｎ−エチルジメチルアリルアミン、クロチルアミン、およびＮ−エチルメタリルアミン；２−ビニルピリジンおよび４−ビニルピリジンを含む、ピリジン官能基を有するモノマー；ビニルピペリジンをはじめとするピペリジン官能基を有するモノマー；ならびにビニルイミダゾールを含む、イミダゾール官能基を有するモノマーを包含する。他の好適なアミン含有モノマーは、オキサゾリジニルエチル（メタ）アクリレート、ビニルベンジルアミン、ビニルフェニルアミン、置換ジアリルアミン、２−モルホリノエチル（メタ）アクリレート、メタクリルアミドプロピルトリメチルアンモニウムクロライド、ジアリルジメチルアンモニウムクロライド、２−トリメチルアンモニウムエチルメタクリル酸クロライドなどを包含する。他の例は、抗細菌４級アンモニウム部分及びエチレン性不飽和酸のアニオンを含む重合可能な４級アンモニウム化合物である。これらは、例えば、不飽和スルホン酸のＣ１２ｎ−アルキルジメチルエチルベンジルアンモニウム塩で代表される。
【００１４】
好適な生物活性な両性モノマーは、Ｎ−ビニルイミダゾリウムスルホネート分子内塩およびＮ，Ｎ−ジメチル−Ｎ−（３−メタクリルアミドプロピル）−Ｎ−（３−スルホプロピル）アンモニウムベタインを包含する。
【００１５】
生物活性な分子と結合したＰＮＰは、あらかじめ形成されたＰＮＰの後官能化法により調製することができる。第一の反応可能な基を有するモノマー、すなわち共反応性モノマーは、ＰＮＰ調製の重合部分の間にＰＮＰ中に組み入れられる。いくつかの点で、第二の反応可能な基を有する改質化合物、すなわち共反応性生物活性化合物を、共反応性モノマーと組み合わせて、安定化基をＰＮＰとしっかりと結合させる。一例において、カルボン酸含有ＰＮＰは、４級アンモニウム化合物、たとえば、Ｃ１０−アルキルジメチルベンジルアンモニウムクロライドと後反応させて、生物活性なペンダント基を有するＰＮＰを得ることができる。他のの例において、アセトアセテート含有ＰＮＰをポリエトキシル化アミン、たとえば、ｔ−Ｃ１２−１４ＮＨ（ＣＨ２ＣＨ２Ｏ）１５Ｈと後反応させる。
【００１６】
共反応性生物活性化合物中、第二の相補的な基に対して化学量論的に過剰の第一の相補反応可能な基が存在する。本発明のこの態様において、化学量論的に当量の相補反応可能な基がＰＮＰ中に存在する共反応性生物活性化合物の重量は、好ましくはポリマーの総重量基準で、ＰＮＰ組成物の１％以上を構成する。第一の反応可能な基に対して化学量論的に過剰の、第二の反応可能な基を含む共反応性生物活性化合物が存在し得る。第二の反応可能な基を含む共反応性生物活性化合物は、塗料配合物中のＰＮＰと他のポリマーにおける第一の反応可能な基の合計モル当量に基づいて、０．０１〜約１０モル当量の量でコーティング配合物中に存在する。より好ましくは、改質化合物は、０．１〜１．０モル当量のレベルで存在する。
【００１７】
相補反応可能な基により導入される生物活性なモノマーおよび基は、ＰＮＰ組成物中、単独で、または互いを組み合わせて存在し得る。
【００１８】
酸もしくはアセトアセテート含有ＰＮＰの後官能化に好適なポリエトキシル化アミンおよびアンモニウム塩のさらなる例は：Ａｋｚｏ  Ｃｈｅｍｉｃａｌｓにより供給されるＥｔｈｏｍｅｅｎ（登録商標）０／２５の第四アミン塩、
（式Ｃ１８Ｈ３５（ＣＨ３）Ｎ（ＣＨ２ＣＨ２Ｏ）ｘＨ（ＣＨ２ＣＨ２Ｏ）ｙＨ（Ｉ）
（式中、ｘ＋ｙ＝１５であり、分子量は約９４２の塩である））；
Ｃ１８Ｈ３７Ｎ（ＣＨ２ＣＨ２Ｏ）ＸＨ（ＣＨ２ＣＨ２Ｏ）ｙＨ
（ｘ＋ｙ＝１５）、３級ポリエトキシル化アミン；ＪＥＦＦＡＭＩＮＥ（登録商標）ＥＤ−６００（Ｔｅｘａｃｏ  Ｃｈｅｍｉｃａｌ  Ｃｏｍｐａｎｙにより供給）を含み得る。
【００１９】
これらのイオンまたは共有結合は、ＰＮＰ調製のフリーラジカル重合部分の前、途中、または後に相補反応可能な基を含む化合物の組み合わせにより形成されることができる。ＰＮＰ調製のフリーラジカル重合部分の前に相補反応可能な基を含む化合物の組み合わせの例は、ＰＮＰ調製のフリーラジカル重合部分が起こる反応装置への導入前の任意の時点でのＡＡＥＭとＥｔｈｏｍｅｅｎ１（登録商標）１８／２５の組み合わせである。ＰＮＰ調製のフリーラジカル重合部分中の相補反応可能な基を含む化合物の組み合わせの例は、ＡＡＥＭが一つのエチレン性不飽和モノマーであるＰＮＰ調製のフリーラジカル重合部分が進行する反応装置へのＥｔｈｏｍｅｅｎ（登録商標）１８／２５の導入である。相補性反応可能な基を含む化合物の組み合わせもＰＮＰ調製のフリーラジカル重合部分が完了した後の任意の時間で進行することができ、この工程を以下ＰＮＰの後官能化（ｐｏｓｔ−ｆｕｎｃｔｉｏｎａｌｉｚａｔｉｏｎ）と呼ぶ。
【００２０】
ＰＮＰが別のポリマーと組み合わせてコーティング配合物において用いられる場合、ＰＮＰの後官能化は、ＰＮＰと他のポリマーとの組み合わせの前または後に進行し得る。ＰＮＰの後官能化は、配合物およびコーティング組成物の使用の任意の時点であって、基体への施用以前の時点で同様に進行する。任意に、ＰＮＰと組み合わせられるポリマーは共反応性生物活性化合物中の基に対して相補的に反応可能な基を含んでもよい。
【００２１】
第三の態様において、ＰＮＰモノマー組成物は、チタントリアルコキシド重合可能なモノマー、例えば、チタントリアルコキシド（メタ）アクリレートを含む。チタンポリマーは、コーティングの施用後に、例えば加水分解により、ＰＮＰから開裂されることにより生物活性な分子になり得る。チタン含有モノマーのレベルは、ＰＮＰの総重量基準で０．５〜９５％、好ましくは０．５〜５０％の範囲である。
【００２２】
第四の態様において、ホスホニウム塩を含む生物活性な分子を含むＰＮＰが調製される。例は、重合可能なホスホニウム塩、例えば、ビニルベンジルホスホン酸の塩化物塩を包含する。ホスホニウム塩のレベルは、ＰＮＰの総重量基準で０．５〜９５％、好ましくは０．５〜５０％の範囲であり得る。
【００２３】
第五の態様において、スルホニウム塩を含む生物活性な分子を含むＰＮＰが調製される。例は、重合可能なスルホニウム塩、例えば、ビニルベンジルスルホン酸の塩化物塩を包含する。スルホニウム塩のレベルは、ＰＮＰの総重量基準で０．５〜９５％、好ましくは０．５〜５０％の範囲であり得る。
【００２４】
第六の態様において、カルバメート基を含む生物活性な分子を含むＰＮＰが調製される。カルバメート官能性ＰＮＰは、ビニルアミン単位を含むＰＮＰとハロ蟻酸エステルとの反応により調製することができる。カルバメートのレベルは、ＰＮＰの総重量基準で０．５〜９５％、好ましくは０．５〜５０％の範囲であり得る。
【００２５】
本発明の上述の態様は、所望により独立して、または組み合わせて実施することができ、微生物汚染に対して最適の耐性を有するコーティング配合物が得られる。
【００２６】
ポリマーＰＮＰ改質コーティングは追加の成分、たとえば、増粘剤、レオロジー改良剤、界面活性剤、顔料、艶消し助剤、ワックス、スリップ助剤、造膜助剤および／または可塑剤、保湿剤、粘着剤、湿潤剤、消泡剤、着色剤、および酸化防止剤を含んでもよく、かかる物質は水性塗料およびコーティングの典型的な成分である。コーティング組成物はさらに、ポスト架橋剤、たとえば、ポリアジリジン、ポリイソシアネート、ポリカルボジイミド、ポリエポキシド、ポリアミノプラスト、ポリアルコキシシラン、ポリオキサゾリジン、ポリアミンおよび多価金属化合物を含むことができ、いったん基体に施用され硬化した水性コーティングの化学的および機械的耐性を向上させる。
【００２７】
本発明の水性組成物は、１〜５０ナノメートル（ｎｍ）の範囲の平均直径を有するポリマー粒子の水性分散液を含み、該粒子は重合単位として、少なくとも一つの多エチレン性不飽和モノマーおよび少なくとも一つのエチレン性不飽和水溶性モノマーを含む。本明細書において用いる場合、「分散液」なる用語は、第一相が第二相中に分散し、第二相が連続な媒体である、少なくとも２つの異なる相を含む物理状態を意味する。本明細書において「水性」とは、水性媒体の重量基準で５０〜１００重量％が水である媒体を意味する。
【００２８】
本明細書においてポリマーナノ粒子（「ＰＮＰ」）と称するポリマー粒子は、付加重合体であり、これは重合単位として少なくとも一つの多エチレン性不飽和モノマーおよび少なくとも一つのエチレン性不飽和水溶性モノマーを含む。本発明において有用な好適な多エチレン性不飽和モノマーは、例えば、ジビニルベンゼン、トリビニルベンゼン、ジビニルトルエン、ジビニルピリジン、ジビニルナフタレン、ジビニルキシレン、エチレングリコールジ（メタ）アクリレート、トリメチロールプロパントリ（メタ）アクリレート、ジエチレングリコールジビニルエーテル、トリビニルシクロヘキサン、アリル（メタ）アクリレート、ジエチレングリコールジ（メタ）アクリレート、プロピレングリコールジ（メタ）アクリレート、２，２−ジメチルプロパン−１，３−ジ（メタ）アクリレート、１，３−ブチレングリコールジ（メタ）アクリレート、１，４−ブタンジオールジ（メタ）アクリレート、１，６−ヘキサンジオールジ（メタ）アクリレート、トリプロピレングリコールジ（メタ）アクリレート、トリエチレングリコールジ（メタ）アクリレート、テトラエチレングリコールジ（メタ）アクリレート、ポリエチレングリコールジ（メタ）アクリレート、たとえば、ポリエチレングリコール２００ジ（メタ）アクリレートおよびポリエチレングリコール６００ジ（メタ）アクリレート、エトキシル化ビスフェノールＡジ（メタ）アクリレート、ポリ（ブタンジオール）ジ（メタ）アクリレート、ペンタエリスリトールトリ（メタ）アクリレート、トリメチロールプロパントリエトキシトリ（メタ）アクリレート、グリセリルプロポキシトリ（メタ）アクリレート、ペンタエリスリトールテトラ（メタ）アクリレート、ジペンタエリスリトールモノヒドロキシペンタ（メタ）アクリレート、ジビニルシラン、トリビニルシラン、ジメチルジビニルシラン、ジビニルメチルシラン、メチルトリビニルシラン、ジフェニルジビニルシラン、ジビニルフェニルシラン、トリビニルフェニルシラン、ジビニルメチルフェニルシラン、テトラビニルシラン、ジメチルビニルジシロキサン、ポリ（メチルビニルシロキサン）、ポリ（ビニルヒドロシロキサン）、ポリ（フェニルビニルシロキサン）、およびこれらの混合物などのジ−、トリ−、テトラ−、あるいはより高次の多官能性エチレン性不飽和モノマーを包含する。用語「（メタ）アクリル」はアクリルとメタクリルの両方を包含し、用語「（メタ）アクリレート」は、アクリレートとメタクリレートの両方を包含する。同様に、用語「（メタ）アクリルアミド」は、アクリルアミドとメタクリルアミドの両方を包含する。「アルキル」は、直鎖、分岐および環状アルキル基を包含する。
【００２９】
典型的には、ＰＮＰは、ＰＮＰの重量基準で少なくとも１重量％の少なくとも一つの重合された多エチレン性不飽和モノマーを含む。ＰＮＰの重量基準で９９．５重量％以下の重合された多エチレン性不飽和モノマーが本発明の粒子において有効に用いられる。重合された多エチレン性不飽和モノマーの量は、ＰＮＰの重量基準で１重量％〜８０重量％であるのが好ましく、より好ましくは１重量％〜６０重量％、最も好ましくは１重量％〜２５重量％である。
【００３０】
ＰＮＰはさらに、重合単位として、少なくとも一つの水溶性モノマーを含む。本明細書において「水溶性モノマー」なる用語は、２５℃の温度で、少なくとも７重量％、好ましくは少なくとも９重量％、最も好ましくは少なくとも１２重量％の水中への溶解性を有するモノマーを意味する。モノマーの水溶性のデータは、たとえば、「Ｐｏｌｙｍｅｒ  Ｈａｎｄｂｏｏｋ」（第２版、Ｊ．Ｂｒａｎｄｒｕｐ、Ｅ．Ｈ．Ｉｍｍｅｒｇｕｔ編、Ｊｏｈｎ  Ｗｉｌｅｙ  ＆  Ｓｏｎｓ、Ｎｅｗ  Ｙｏｒｋ）および「Ｍｅｒｃｋ  Ｉｎｄｅｘ」（第１１版、Ｍｅｒｃｋ＆Ｃｏ，Ｉｎｃ．，Ｒａｈｗａｙ，Ｎｅｗ  Ｊｅｒｓｅｙ）に見られる。水溶性モノマーの例は、エチレン性不飽和イオン性モノマーおよびエチレン性不飽和水溶性非イオン性モノマーを包含する。典型的には、重合した水溶性モノマーの量は、ＰＮＰの重量基準で少なくとも０．５重量％である。ＰＮＰの重量基準で９９重量％以下の重合した水溶性モノマーを本発明の粒子において有効に用いることができる。
【００３１】
本明細書において「イオン性モノマー」と呼ばれるエチレン性不飽和イオン性モノマーは、ＰＮＰが分散されている水性媒体中でイオン電荷を有することができるモノマーである。好適なイオン性モノマーは、たとえば、酸含有モノマー、塩基含有モノマー、両性モノマー；４級化窒素含有モノマー、および引き続いてイオン性モノマーを形成することができる他のモノマー、たとえば、酸−塩基反応により中和されて、イオン性モノマーを形成することができるモノマーを包含する。好適な酸基としては、カルボン酸基および強酸基、たとえば、リン含有酸およびイオウ含有酸が挙げられる。好適な塩基基としては、アミンが挙げられる。ＰＮＰの重量に基づいた重合されたイオン性モノマーの量は、０．５〜９９重量％の範囲であるのが好ましく、より好ましくは１〜５０重量％の範囲であり、さらにより好ましくは２〜４０重量％であり、そして最も好ましくは３〜２５重量％である。
【００３２】
好適なカルボン酸含有モノマーとしては、カルボン酸モノマー、たとえば、（メタ）アクリル酸、アクリルオキシプロピオン酸、およびクロトン酸；ジカルボン酸モノマー、たとえば、イタコン酸、マレイン酸、フマル酸、およびシトラコン酸；ならびにジカルボン酸の半エステルであるモノマー、たとえば、１個のカルボン酸官能基および１個のＣ１−６エステルを含むモノマーが挙げられる。好ましいものは、アクリル酸およびメタクリル酸である。好適な強酸モノマーとしては、イオウ含有酸モノマー、たとえば、２−アクリルアミド−２−メチルプロパンスルホン酸、スチレンスルホン酸、ビニルスルホン酸、スルホエチル（メタ）アクリレート、スルホプロピル（メタ）アクリレート、２−アクリルアミド−２−メチルプロパンスルフィン酸、スチレンスルフィン酸、およびビニルスルフィン酸；ならびにリン含有酸モノマー、たとえば、２−ホスホエチル（メタ）アクリレート、ビニルリン酸、およびビニルホスフィン酸が挙げられる。他の酸モノマーとしては、米国特許第５，７１０，２２７号に開示されている末端不飽和酸含有マクロモノマーを含む。リン含有酸モノマーはある種の基体（たとえば、金属）に対して向上した接着性を提供できるので、望ましい。
【００３３】
好適な塩基含有モノマーは、Ｎ，Ｎ−ジメチルアミノエチル（メタ）アクリレート、Ｎ，Ｎ−ジエチルアミノエチル（メタ）アクリレート、Ｎ−ｔ−ブチルアミノエチル（メタ）アクリレート、Ｎ，Ｎ−ジメチルアミノプロピル（メタ）アクリルアミド、ｐ−アミノスチレン、Ｎ，Ｎ−シクロヘキシルアリルアミン、アリルアミン、ジアリルアミン、ジメチルアリルアミン、Ｎ−エチルジメチルアリルアミン、クロチルアミン、およびＮ−エチルメタリルアミンを含む、アミン官能基を有するモノマー；２−ビニルピリジンおよび４−ビニルピリジンを含む、ピリジン官能基を有するモノマー；ビニルピペリジンをはじめとする、ピペリジン官能基を有するモノマー、；ならびにビニルイミダゾールを含む、イミダゾール官能基を有するモノマーを包含する。他の好適な塩基含有モノマーは、オキサゾリジニルエチル（メタ）アクリレート、ビニルベンジルアミン、ビニルフェニルアミン、置換ジアリルアミン、２−モルホリノエチル（メタ）アクリレート、メタクリルアミドプロピルトリメチルアンモニウムクロライド、ジアリルジメチルアンモニウムクロライド、２−トリメチルアンモニウムエチルメタクリルクロライドなどを包含する。
【００３４】
好適な両性モノマーは、Ｎ−ビニルイミダゾリウムスルホネート分子内塩およびＮ，Ｎ−ジメチル−Ｎ−（３−メタクリルアミドプロピル）−Ｎ−（３−スルホプロピル）アンモニウムベタインを包含する。
【００３５】
引き続いてこの官能基を酸あるいは塩基に形成する好適な官能性モノマーは、グリシジル（メタ）アクリレートおよびアリルグリシジルエーテルなど、エポキシド官能基；無水マレイン酸など、アンハイドライド；エステル；およびハライド：を含有するモノマーを包含する。好適なハライド含有官能性モノマーは、ビニル芳香族ハライドおよびハロ−アルキル（メタ）アクリレートを包含する。好適なビニル芳香族ハライドは、ビニルベンジルクロライドおよびビニルベンジルブロマイドを包含する。他の好適な官能性モノマーは、アリルクロライド、アリルブロマイド、および（メタ）アクリル酸クロライドを包含する。好適なハロ−アルキル（メタ）アクリレートは、クロロメチル（メタ）アクリレートを包含する。引き続いて官能基を非イオン性水溶性基に形成する好適な官能性モノマーは、酢酸ビニルを包含する。重合した酢酸ビニルの加水分解によりＰＮＰにヒドロキシル基が賦与される。
【００３６】
水溶性モノマーでもある多エチレン性不飽和モノマーは、別法として、ＰＮＰを調製するために用いられる。かかる態様において、これらのモノマーは、本発明の目的に関して、多エチレン性不飽和モノマーおよび水溶性モノマーの両方として分類される。水溶性、多エチレン性不飽和モノマーの例は、ホスホジ（エチルメタクリレート）である。
【００３７】
エチレン性不飽和水溶性非イオン性モノマーは、本明細書において「水溶性非イオン性モノマー」と呼ばれる。水溶性非イオン性モノマーの例は、ヒドロキシアルキル（メタ）アクリレート、たとえば、ヒドロキシエチル（メタ）アクリレートおよびヒドロキシプロピル（メタ）アクリレート；（メタ）アクリル酸のポリ（アルキレンオキサイド）エステル、たとえば、ポリ（エチレンオキサイド）２０メタクリレートおよびポリ（プロピレンオキサイド）１５０アクリレート；アクリルアミド；およびメタクリルアミドを包含する。ＰＮＰの重量に基づいた重合した水溶性非イオン性モノマーの量は、０．５〜９９重量％の範囲であるのが好ましく、より好ましくは、２０〜９０重量％の範囲であり、より一層好ましくは３０〜８０重量％であり、そして最も好ましくは４０〜７０重量％である。ＰＮＰが重合単位としてイオン性モノマーおよび非イオン性モノマーを含む場合、重合した非イオン性水溶性モノマーがより少ないレベルであることが好ましい。
【００３８】
ＰＮＰは任意に重合単位として、多エチレン性不飽和モノマーでなく、水溶性モノマーでもない１以上の第三のモノマーを含んでもよい。好適な第三のモノマーは、Ｃ１−Ｃ２４アルキル（メタ）アクリレート、たとえば、メチル（メタ）アクリレート、エチル（メタ）アクリレート、プロピル（メタ）アクリレート、ブチル（メタ）アクリレート、イソブチル（メタ）アクリレート、ヘキシル（メタ）アクリレート、シクロヘキシル（メタ）アクリレート、２−エチルヘキシル（メタ）アクリレート、オクチル（メタ）アクリレート、デシル（メタ）アクリレート、ドデシル（メタ）アクリレート、ペンタデシル（メタ）アクリレート、ヘキサデシル（メタ）アクリレート、オクタデシル（メタ）アクリレート、およびノナデシル（メタ）アクリレート、およびその混合物を包含する。他の好適な第三のモノマーは、酢酸ビニル；ビニルバーサテート；ジイソブチレン；ウレイド含有モノマー、たとえば、Ｎ−（エチレンウレイドエチル）−４−ペンテンアミド、Ｎ−（エチレンチオウレイド−エチル）−１０−ウンデセンアミド、ブチルエチレンウレイド−エチルフマレート、メチルエチレンウレイド−エチルフマレート、ベンジルＮ−（エチレンウレイド−エチル）フマレート、およびベンジルＮ−（エチレンウレイド−エチル）マレアメート；ビニル芳香族モノマー、たとえば、スチレン、α−メチルスチレン、ビニルトルエン、ｐ−メチルスチレン、エチルビニルベンゼン、ビニルナフタレン、ビニルキシレン、およびノニルフェノキシプロペニルポリエトキシル化アルコールを包含する。ビニル芳香族モノマーは、その対応する置換された対応物、たとえばハロゲン化誘導体、すなわち、たとえば、フッ素、塩素または臭素をはじめとするハロゲン基の１以上を有するもの；およびニトロ、シアノ、（Ｃ１−Ｃ１０）アルコキシ、ハロ（Ｃ１−Ｃ１０）アルキル、（Ｃ１−Ｃ１０）アルコキシ、カルボキシなどを含むものも包含する。
【００３９】
ＰＮＰは１〜５０ｎｍの範囲の平均直径を有し、好ましくは１〜４０ｎｍの範囲、より好ましくは１〜３０ｎｍ、さらにより好ましくは１〜２５ｎｍ、さらに一層好ましくは１〜２０ｎｍ、そして最も好ましくは１〜１０ｎｍの範囲である。ＰＮＰが少なくとも１．５ｎｍ、好ましくは少なくとも２ｎｍの平均粒子直径を有するのがさらに通常である。ＰＮＰの粒子サイズ（平均粒子直径）を測定する一方法は、ＣＯＮＴＩＮ法などのラプラス変換法を使用して相関関数を流体力学的なサイズに変換することができる標準的な動的光散乱法を用いることによる。
【００４０】
典型的には、重合単位として１０重量％未満の多エチレン性不飽和モノマーを含むＰＮＰは、変調ＤＳＣ測定法により測定すると、重合された多エチレン性不飽和モノマーの非存在下で組成物について−９０℃〜１７０℃のガラス転移温度を有する。重合単位として少なくとも５０重量％の多エチレン性不飽和モノマーを含むＰＮＰは、少なくとも５０℃のガラス転移温度を有すると考えられる。
【００４１】
本発明のＰＮＰは、典型的には、５，０００〜１，０００，０００の範囲の、好ましくは１０，０００〜５００，０００の範囲の、より好ましくは１５，０００〜１００，０００の範囲の「見掛けの重量平均分子量」を有する。本明細書で使用される、「見掛けの重量平均分子量」は、たとえば４０℃でＴＨＦ溶媒、３Ｐｌｇｅｌ（商標）カラム（Ｐｏｌｙｍｅｒ  Ｌａｂｓ、Ａｍｈｅｒｓｔ、ＭＡ）、１００オングストローム（１０ｎｍ）、１０３オングストローム（１００ｎｍ）、１０４オングストローム（１ミクロン）、長さ３０ｃｍ、内径（ＩＤ）７．８ｍｍ、１ミリリットル／分、注入容積１００マイクロリットル（Ｐｏｌｙｍｅｒ  ＬａｂｓのＣＡＬＩＢＲＥ（商標）ソフトウェアを用いて狭ポリスチレン標準により較正）を用いた標準的ゲル透過クロマトグラフィー法を用いたこのＰＮＰ粒子のサイズを反映する。
【００４２】
ＰＮＰは任意に、適当な親水性を有することにより特徴づけられ、これによりＰＮＰは水性媒体中に分散されることを可能にする。ＰＮＰの親水性を特徴づける一方法は、Ｈａｎｓｃｈパラメータを計算することである。Ｈａｎｓｃｈパラメータは、基寄与（ｇｒｏｕｐ  ｃｏｎｔｒｉｂｕｔｉｏｎ）法を用いて計算される。ポリマーを形成するモノマー単位は、疎水性寄与をし、ポリマーの相対的疎水性は、ポリマー中のモノマーの重量平均基準で計算される。ＨａｎｓｃｈおよびＦｕｊｉｔａ、Ｊ．Ａｍｅｒ．Ｃｈｅｍ．Ｓｏｃ．、８６、１６１６−１６２６（１９６４）；Ｈ．Ｋｕｂｉｎｙｉ、Ｍｅｔｈｏｄｓ  ａｎｄ  Ｐｒｉｎｃｉｐｌｅｓ  ｏｆ  Ｍｅｄｉｃｉｎａｌ  Ｃｈｅｍｉｓｔｒｙ、第１巻、Ｒ．Ｍａｎｎｈｏｌｄら編、ＶＣＨ、Ｗｅｉｎｈｅｉｍ（１９９３）；Ｃ．ＨａｎｓｃｈおよびＡ．Ｌｅｏ、Ｓｕｂｓｔｉｔｕｅｎｔ  Ｃｏｎｓｔａｎｔｓ  ｆｏｒ  Ｃｏｒｒｅｌａｔｉｏｎ  Ａｎａｌｙｓｉｓ  ｉｎ  Ｃｈｅｍｉｓｔｒｙ  ａｎｄ  Ｂｉｏｌｏｇｙ、Ｗｉｌｅｙ、Ｎｅｗ  Ｙｏｒｋ（１９７９）；およびＣ．Ｈａｎｓｃｈ、Ｐ．Ｍａｌｏｎｅｙ、Ｔ．Ｆｕｊｉｔａ、およびＲ．Ｍｕｉｒ、Ｎａｔｕｒｅ、１９４、１７８−１８０（１９６２）。
【００４３】
いくつかのモノマーについての疎水性寄与値を表１に記載する。
【表１】
2004250657.tif 000002
【００４４】
好ましいＰＮＰは−２．５〜４、好ましくは−１〜３の範囲のＨａｎｓｃｈパラメータを有する。
【００４５】
ＰＮＰは任意にこれらの基またはその前駆体基を含むモノマーの重合により得られる他の官能基を含んでもよい。官能基は、ＰＮＰのイオン性基を適当な化合物と反応させることにより任意にＰＮＰと結合させてもよい。たとえば、カルボン酸基を含むＰＮＰは、カルボン酸基を適当なアルコールと反応させることにより、キャップされたポリアルキレンオキサイドなどのペンダント親水性基を含むように改質される。別法として、官能基を非ラジカル反応によりＰＮＰに付着させ、その結果、米国特許第５，２７０，３８０号に記載されているように該基を含む改質化合物とＰＮＰに共有結合する相補反応可能な基との間にイオン結合または共有結合が形成される。
【００４６】
ＰＮＰおよび改質化合物における相補反応可能な基はイオン結合または共有結合を提供する。相補的なイオン結合は、酸−塩基相互作用および負および正に荷電した原子のイオン対結合を包含する。相補反応可能な基による共有結合は、たとえば：（ａ）アセトアセテート−アルデヒド；（ｂ）アセトアセテート−アミン；（ｃ）アミン−アルデヒド；（ｄ）アミン−無水物；（ｅ）アミン−イソシアネート；（ｆ）アミン−エポキシ；（ｇ）アルデヒド−ヒドラジド；（ｉ）酸−エポキシ；（ｊ）酸−カルボジイミド；（ｋ）酸−クロロメチルエステル；（ｊ）酸−クロロメチルアミン；（ｍ）酸−無水物；（ｎ）酸−アジリジン；（ｏ）エポキシ−メルカプタン；および（ｐ）イソシアネート−アルコールを包含する。各対における第一または第二の反応可能な基は、ＰＮＰまたは、別法として改質化合物中に存在する。
【００４７】
水性媒体中に分散されたＰＮＰを含む水性組成物を調製するための好適な方法は、少なくとも１種の溶媒中に分散されたＰＮＰを含む非水性ＰＮＰ分散液を調製する工程；および非水性ＰＮＰ分散液を水性媒体と組み合わせる工程を含む。本明細書において「非水性」とは、非水性媒体の重量基準で０〜５０重量％未満の水を含む媒体を意味する。重合単位としてイオン性モノマーを含むＰＮＰを含む水性組成物は、水性媒体と組み合わせる際、またはその前後に、任意に部分的または完全に中和してもよい。
【００４８】
非水性ＰＮＰ分散液を調製するための好適な重合プロセスは、少なくとも一つの多エチレン性不飽和モノマー、少なくとも一つの水溶性モノマー、および任意に少なくとも一つの第三モノマーのフリーラジカル溶液重合である。「溶液重合」とは、このポリマーに対する適当な溶媒中でのフリーラジカル付加重合を本明細書では意味する。「ポリマーの適当な溶媒」とは、ＰＮＰに実質的に類似の重合されたモノマー単位を有する直鎖ランダム（コ）ポリマーがこの溶媒中に可溶性であることを本明細書では意味する。適当な溶媒または溶媒の混合物を選択するための他の方法は、溶解度パラメータ分析の使用に基づく。かかる方法に従って、ＰＮＰと溶媒の溶解パラメータ、たとえば、デルタｄ、デルタｐ、デルタｈおよびデルタｖのファンクレベレン（Ｖａｎ  Ｋｒｅｖｅｌｅｎ）パラメータを実質的にマッチさせることにより、溶媒の適性を決定する。たとえば、Ｖａｎ  Ｋｒｅｖｅｌｅｎら、「ポリマーの特性。それらの化学構造による評価および相関性（Ｐｒｏｐｅｒｔｉｅｓ  ｏｆ  Ｐｏｌｙｍｅｒｓ．Ｔｈｅｉｒ  Ｅｓｔｉｍａｔｉｏｎ  ａｎｄ  Ｃｏｒｒｅｌａｔｉｏｎ  ｗｉｔｈ  ＣｈｅｍｉｃａｌＳｔｒｕｃｔｕｒｅ）」、Ｅｌｓｅｖｉｅｒ  Ｓｃｉｅｎｔｉｆｉｃ  Ｐｕｂｌｉｓｈｉｎｇ  Ｃｏ．，１９７６；Ｏｌａｂｉｓｉら、「ポリマー−ポリマー混和性（Ｐｏｌｙｍｅｒ−Ｐｏｌｙｍｅｒ  Ｍｉｓｃｉｂｉｌｉｔｙ）」、Ａｃａｄｅｍｉｃ  Ｐｒｅｓｓ、ＮＹ、１９７９；Ｃｏｌｅｍａｎら、「具体的な相互作用およびポリマーブレンドの混和性（Ｓｐｅｃｉｆｉｃ  Ｉｎｔｅｒａｃｔｉｏｎｓ  ａｎｄ  ｔｈｅ  Ｍｉｓｃｉｂｉｌｉｔｙ  ｏｆ  Ｐｏｌｙｍｅｒ  Ｂｌｅｎｄｓ）」、Ｔｅｃｈｎｏｍｉｃ、１９９１；およびＡ．Ｆ．Ｍ．Ｂａｒｔｏｎ、「溶解パラメータおよび他の粘着パラメータのＣＲＣハンドブック（ＣＲＣ  Ｈａｎｄｂｏｏｋ  ｏｆ  Ｓｏｌｕｂｉｌｉｔｙ  Ｐａｒａｍｅｔｅｒｓａｎｄ  Ｏｔｈｅｒ  Ｃｏｈｅｓｉｏｎ  Ｐａｒａｍｅｔｅｒｓ）」、第２版、ＣＲＣ  Ｐｒｅｓｓ、１９９１参照。デルタｄは分散性相互作用の目安であり、デルタｐは極性相互作用の目安であり、デルタｈは水素結合相互作用の目安であり、そしてデルタｖは分散性および極性両者の相互作用の目安である。かかる溶解度パラメータは別法として、基寄与（ｇｒｏｕｐ  ｃｏｎｔｒｉｂｕｔｉｏｎ）法などにより計算するか、あるいは実験的に求めることができ、これは当該分野で公知である。好ましい溶媒は、ポリマーのデルタｖパラメータの５（ジュール／ｃｍ３）１／２以内、好ましくは１（ジュール／ｃｍ３）１／２以内のデルタｖパラメータを有する。重合の適当な溶媒は、有機溶媒、たとえば、炭化水素；アルカン；ハロ炭化水素；塩素化、フッ素化、および臭素化炭化水素；芳香族炭化水素；エーテル；ケトン；エステル；アルコール；およびその混合物を包含する。特に好適な溶媒は、ＰＮＰの組成に応じて、ドデカン、メシチレン、キシレン、ジフェニルエーテル、ガンマ−ブチロラクトン、酢酸エチル、乳酸エチル、プロピレングリコールモノメチルエーテルアセテート、超臨界ＣＯ２、カプロラクトン、２−ヘプタノン、メチルイソブチルケトン、アセトン、メチルエチルケトン、ジイソブチルケトン、プロピレングリコールモノメチルエーテル、およびアルキル−アルコール、たとえば、イソプロパノール、デカノール、およびｔ−ブタノール；および超臨界二酸化炭素を包含する。
【００４９】
最初に、溶媒、あるいは溶媒とモノマーの一部との混合物を反応容器に充填することにより、非水性ＰＮＰ分散液を調製する。モノマー装填物は典型的にはモノマー、開始剤、および連鎖移動剤から構成される。典型的には、開始温度は５５℃〜１２５℃の範囲内であるが、当該分野で公知の適当な低温または高温開始剤を用いて、より低いかまたはより高い開始剤温度も可能である。ヒール装填物が重合を開始するのに十分な温度に達した後、モノマー装填物またはモノマー装填物の残りを反応容器に添加する。より短時間およびより長時間のどちらも想定されるが、このモノマー装填時間は、典型的には１５分〜４時間の範囲内にある。モノマー装填の間、反応温度を変えることは可能であるが、反応温度は典型的には一定に保たれる。モノマー混合物添加を完結した後、溶媒中の追加的な開始剤を反応に装填し、および／または反応混合物を一時保持することができる。
【００５０】
ＰＮＰ粒子サイズおよび分布の制御は、溶媒の選択、開始剤の選択、合計固形分レベル、開始剤レベル、多官能性モノマーの種類および量、イオン性モノマーの種類および量、連鎖移動剤の種類および量、ならびに反応条件の選択などの１以上の方法により達成される。
【００５１】
本発明のフリーラジカル重合において有用な開始剤は、たとえば、１以上の：パーオキシエステル、アルキルハイドロパーオキサイド、ジアルキルパーオキサイド、アゾ開始剤、過硫酸塩、レドックス開始剤などの一つあるいはそれ以上を包含する。使用されるフリーラジカル開始剤の量は、典型的には全モノマーの重量基準で０．０５〜１０重量％である。本発明において有用なＰＮＰの重合の程度を制御するために、任意に連鎖移動剤を使用してもよい。好適な連鎖移動剤は、たとえば：ドデシルメルカプタンなどのアルキルメルカプタン；トルエンなどの活性化された水素を有する芳香族炭化水素；およびブロモトリクロロエタンなどのアルキルハライドを包含する。
【００５２】
本発明の水性組成物を調製するための一方法において、ＰＮＰの重合したイオン性モノマー単位の少なくとも一部は、少なくとも一つの中和剤で中和されて、少なくとも部分的に中和された非水性ＰＮＰ分散液が形成される。ＰＮＰの重合されたイオン性モノマー単位は様々な方法で中和することができる。重合されたイオン性モノマー単位が酸性である場合、中和剤は典型的には塩基である。同様に、重合されたイオン性モノマー単位が塩基性である場合、中和剤は典型的には酸である。好適な塩基は、無機および有機塩基を包含する。好適な無機塩基は、最大範囲のアルカリまたはアルカリ金属の水酸化物、炭酸塩、重炭酸塩および酢酸塩基を包含する。好適な有機塩基は、アンモニア、１級／２級／３級アミン、ジアミン、およびトリアミンを包含する。好ましい塩基性中和剤は、水酸化ナトリウム、および水酸化アンモニウムを包含する。適当な酸は、酢酸などのカルボン酸；ジカルボン酸；（ジ）カルボン／ヒドロキシル酸；安息香酸などの芳香族酸；およびホウ酸、炭酸、クエン酸、ヨウ素酸、亜硝酸、硝酸、過ヨウ素酸、リン酸、亜リン酸、硫酸、亜硫酸、および塩酸などの種々の他の酸を包含する。前記範疇の塩基および酸のいずれも限定されるものではない。
【００５３】
非水性ＰＮＰ分散液を中和するために必要な中和剤の量は、典型的には、ＰＮＰの重合したイオン性モノマー単位に対する中和剤のモル基準で決められる。特定の理論に拘束されるのではないが、ＰＮＰ組成と性質が変わるに従ってＰＮＰを安定化する（すなわち、非水性から水性への媒体の転換時に粒径を維持する）ために必要とされる重合したイオン性モノマー単位の量（すなわち、投入レベル）は変わる。ＰＮＰの疎水性、Ｔｇ、架橋レベル、およびこの中和剤から得られる対イオンのタイプは重要な変数であると考えられる。安定な水性ＰＮＰ分散液（すなわち、このＰＮＰの凝集を最少化されている）を提供するためには、この重合したイオン性モノマー単位は、好ましくは少なくとも２０％、より好ましくは少なくとも５０％、さらにより好ましくは少なくとも８０％、そして最も好ましくは少なくとも９０％中和される。
【００５４】
このＰＮＰの中和は、別法として、様々な方法で行われる。一つの方法においては、非水性ＰＮＰ分散液を、撹拌しながら中和剤を含む溶液に添加する。好ましくは、中和剤は、非水性ＰＮＰ分散液を撹拌しながら時間をかけて水性溶液に添加されて、少なくとも部分的に中和された非水性ＰＮＰ分散液を得る。
【００５５】
分散されたＰＮＰを含む水性組成物を調製する一方法において、少なくとも部分的に中和された非水性ＰＮＰ分散液を水性媒体と組み合わせる。水性媒体は任意にＰＮＰを中和するための中和剤を含んでもよく、この場合において、非水性ＰＮＰ分散液は、同時に中和され、水性媒体と組み合わせることができる。水性媒体は、任意に界面活性剤を含んでもよく、これはＰＮＰの安定性を変更することができるか、または結果として得られる水性ＰＮＰ分散液の他の性質、たとえばその表面張力を変更することができる。
【００５６】
部分的に中和された非水性ＰＮＰ分散液および水性媒体の混合の順序は重要ではない。混合に好適な種々の方法および装置は、「Ｔｈｅ  Ｃｈｅｍｉｃａｌ  Ｅｎｇｉｎｅｅｒ’ｓ  Ｈａｎｄｂｏｏｋ」、５ｔｈ  Ｅｄｉｔｉｏｎ，Ｐｅｒｒｙ  ａｎｄ  Ｃｈｉｌｔｏｎ，Ｅｄｓ．，ＭｃＧｒａｗ−Ｈｉｌｌ、Ｃｈ．２１，１９７３で記述されている。通常、この水性媒体を連続して撹拌し、その間にこの部分的に中和された非水性ＰＮＰ分散液を添加して、この溶媒が水性媒体と完全に混合されることを確保しながら、このＰＮＰの凝集を最少化する。
【００５７】
水性組成物中のＰＮＰの好適な重量百分率は、水性組成物の総重量基準で典型的には１〜９０重量％、より典型的には２〜７５重量％、さらにより典型的には４〜６５重量％、さらに一層典型的には８〜５５重量％、そして最も典型的には１０〜４５重量％である。
【００５８】
本発明の水性組成物の調製は界面活性剤の使用を必要とせず、非水性ＰＮＰ分散液は界面活性剤を実質的に含まないのが通常であるが、界面活性剤を任意に包含してもよい。存在する場合には、界面活性剤の量は、ＰＮＰの総重量基準で、典型的には３重量％未満、より典型的には２重量％未満、さらにより典型的には１重量％未満、一層典型的には０．５重量％未満、そしてさらに一層典型的には０．２重量％未満である。
【００５９】
水性組成物は、溶媒および任意に水の少なくとも一部を除去するために任意に処理され、ＰＮＰの固形分を増大させる。ＰＮＰを濃縮するための適当な方法は、蒸留プロセス、たとえば、水と適当な溶媒の共沸混合物の形成；溶媒または水の蒸発化；凍結乾燥または噴霧乾燥による水性組成物の乾燥；溶媒抽出技術；および限外濾過技術を含む。好ましくは、少なくとも２５重量％、より好ましくは少なくとも５０重量％、さらにより好ましくは少なくとも７５重量％、そして最も好ましくは１００重量％の溶媒を水と交換する。溶媒の除去は、好ましくはＰＮＰの不安定化（すなわち、凝集）を最小限に抑える条件下で行われる。
【００６０】
別の方法において、本発明の水性組成物は、ＰＮＰの適当な溶媒であり、かつ水中に相溶性または混和性である少なくとも１種の溶媒中に分散されたＰＮＰを含む非水性ＰＮＰ分散液を調製する工程；および非水性ＰＮＰ分散液を水性媒体と組み合わせる工程を含む方法により調製される。水と相溶性または混和性であるアクリル含有ＰＮＰのこのような適当な溶媒の例は、イソプロパノールおよびエーテルアルコール（たとえば、エチレングリコールのモノブチルエーテルおよびジエチレングリコールのモノエチルエーテル）を包含する。この方法において、水と組み合わせる場合に粒子安定性を賦与するために、ＰＮＰは中和剤の添加を必要としない。
【００６１】
本発明の水性組成物の他の例は、広範囲のＰＮＰ含量を有する。典型的にはＰＮＰ重量分率は、水性組成物の重量基準で、０．１〜９９重量％、より典型的には１〜９０重量％、さらにより典型的には２〜７５重量％、一層典型的には５〜５０重量％、そして最も典型的には１０〜４０重量％の範囲である。
【００６２】
ＰＮＰは第二の重合により形成される第二のポリマーのより大きな粒子の製造中に反応容器中に存在し得る。この第二の重合は、好ましくは乳化重合である。ＰＮＰの存在下でのこのような第二の重合の例は、「高酸（ｈｉｇｈ  ａｃｉｄ）」ポリマー安定剤の使用について知られている方法に従った乳化重合（米国特許第４，８４５，１４９号および米国特許第６，０２０，０６１号に開示されているように「樹脂支持乳化重合」と呼ばれることが多い）における安定剤（すなわち、分散剤）としての本発明のＰＮＰの使用である。
【００６３】
適当なエマルジョンポリマー組成物の中で、任意のエマルジョンポリマー、コポリマー、多段コポリマー、インターポリマー、コア−シェルポリマーなどを本発明のＰＮＰを用いて安定化させることができる。任意のエチレン性不飽和モノマーを用いることができるが、安定化されたエマルジョンポリマーを、（メタ）アクリルエステルおよびビニル芳香族モノマーの少なくとも一つから調製するのが好ましい。
【００６４】
本発明のＰＮＰ安定剤を含む乳化重合を行う際に、典型的な乳化重合成分、条件、およびプロセスのすべてを用いることができる。たとえば、任意の公知乳化重合乳化剤（セッケン）、開始剤、温度、連鎖移動剤、反応器の種類および固形分などが存在してもよい（または存在しなくてもよい）。
【００６５】
ＰＮＰは前記のより大きなポリマー粒子の形成完了後に添加された場合、より大きなポリマーを安定化させる働きをする。このような場合において、ＰＮＰがより大きな粒子へ吸着するのに有利な条件下でＰＮＰをより大きなポリマー粒子の分散液に添加するのが望ましい。中和剤のポリマー分散液への添加は当該分野においてよく知られている。これらの中和剤は、イオン化可能な基を含むポリマー粒子上の電荷の生成を促進するために用いることができる。一例として、水酸化物（たとえば、水酸化ナトリウム、水酸化カリウム）、アミン、またはアンモニアなどの塩基を、カルボン酸基を含むポリマー粒子の分散液に添加して、酸基を脱プロトン化し、かくして粒子表面上の電荷を増大させることができる。このような例において、ＰＮＰをこのようなポリマー分散液に、幾分か、所望により全部の中和剤の添加前に添加するのが望ましい。同様に、他の安定剤（たとえば、界面活性剤）をより大きなポリマー粒子の分散液に添加するのが望ましい場合においては、前記の他の安定剤の幾分か、所望により全部を添加する前に、ＰＮＰを大きなポリマー粒子の分散液に添加するのが望ましい。
【００６６】
本明細書において使用されるとおり、次の略語は文脈が特に明示しない限り、次の意味を有する：Ｃ＝センチグレード；μ＝ミクロン、ＵＶ＝紫外線；ｒｐｍ＝１分当たりの回転数；ｎｍ＝ナノメートル；Ｊ＝ジュール；ｃｃ＝立方センチメートル；ｇ＝グラム；ｗｔ％＝重量パーセント；Ｌ＝リットル；ｍＬ＝ミリリットル；ＭＩＡＫ＝メチルイソアミルケトン；ＭＩＢＫ＝メチルイソブチルケトン；ＰＭＡ＝ポリ（メチルアクリレート）；ＣｙＨＭＡ＝シクロヘキシルメタクリレート；ＥＧ＝エチレングリコール；ＤＰＧ＝ジプロピレングリコール；ＤＥＡ＝ジエチレングリコールエチルエーテルアセテート；ＢｚＡ＝ベンジルアクリレート；ＢｚＭＡ＝ベンジルメタクリレート；ＭＡＰＳ＝ＭＡＴＳ＝（トリメトキシルシリル）プロピルメタクリレート；ＰＥＴＴＡ＝ペンタエリスリトールテトラ／トリアセテート；ＰＰＧ４０００ＤＭＡ＝ポリプロピレングリコール４０００ジメタクリレート；ＤＰＥＰＡ＝ジペンタエリスリトールペンタアクリレート；ＴＭＳＭＡ＝トリメチルシリルメタクリレート；ＭＯＰＴＳＯＭＳ＝メタクリルオキシプロピルビス（トリメチルシロキシ）メチルシラン；ＭＯＰＭＤＭＯＳ＝３−メタクリルオキシプロピルメチルジメトキシシラン；ＴＡＴ＝トリアリル−１，３，５−トリアジン−２，４，６−（１Ｈ，３Ｈ，５Ｈ）−トリオン；ＩＢＯＭＡ＝イソボルニルメタクリレート；ＰＧＭＥＡ＝プロピレングリコールモノメチルエーテルアセテート；ＰＥＧＭＥＭＡ４７５＝ポリ（エチレングリコールメチルエーテル）メタクリレート  Ｍｗ＝４７５；ＥＵＧ＝オイゲノール（４−アリル−２−メトキシフェノール）；およびＰＧＤＭＡ＝プロピレングリコールジメタクリレート。
【００６７】
用語「（メタ）アクリル」はアクリルとメタクリルの両方を包含し、用語「（メタ）アクリレート」はアクリレートとメタクリレートの両方を包含する。同様に、用語「（メタ）アクリルアミド」はアクリルアミドとメタクリルアミドの両方を意味する。「アルキル」は、直鎖、分岐および環状のアルキル基を包含する。
【００６８】
本明細書で定義されるすべての範囲は両端を含み、組み合わせ可能である。
【００６９】
コーティング組成物の固形分は、約１０容積％〜約８５容積％である。水性組成物の粘度は、ブルックフィールド粘度計を用いて測定すると、０．０５〜２０００Ｐａ．ｓ（５０ｃｐｓ〜２，０００，０００ｃｐｓ）であり；異なる最終用途および適用法に適当な粘度は様々である。
【００７０】
コーティング組成物は、例えば、ブラシまたは塗料ローラー、エアアトマイズドスプレー、エアアシストスプレー、エアレススプレー、高容積低圧スプレー、エアアシストエアレススプレー、および静電スプレーなどの慣用の適用方法により適用され得る。
【００７１】
基体上のコーティング組成物は、典型的には２０℃〜９５℃の温度で、乾燥するか、または乾燥させる。
【００７２】
本発明の様々な態様を説明するために次の実施例を提示する。
【００７３】
実施例１  水性ＰＮＰ分散液の調製
メチルメタクリレート（ＭＭＡ）／メタクリル酸（ＭＡＡ）／トリメチロールプロパントリアクリレート（ＴＭＰＴＡ）（７０／２０／１０重量％）ＰＮＰの分散液を次のようにしてイソプロピルアルコール（ＩＰＡ）中で溶液重合により調製した：５リットル反応器に熱電対、温度コントローラー、パージガス入口、パージガス出口付きの水冷還流コンデンサー、スターラー、およびモノマー供給ラインを取り付けた。別の容器に、３１５ｇのＭＭＡ、９０ｇのＭＡＡ、および４５ｇのＴＭＰＴＡを含む４５０ｇのモノマー混合物（Ａ）を装填した。追加の容器に、１８ｇのミネラルスピリット中７５％溶液のｔ−アミルペルオキシピバレート（Ｔｒｉｇａｎｏｘ１２５−Ｃ７５）と、１１３ｇのＩＰＡからなる開始剤ミックス（Ｂ）を装填した。２３３０ｇのＩＰＡの装填物を反応器に添加した。この反応器を窒素で約３０分間スイープした後、加熱して、反応器装填物を７９℃とした。この反応器の内容物が７９℃に達した時、モノマー混合物（Ａ）および開始剤ミックス（Ｂ）の両方をこの反応器にデュアル供給した。供給ポンプを用いてこの２つの混合物を１２０分にわたって均一に供給した。このモノマーと開始剤の供給の終わりに、このバッチを７９℃で３０分間保持した後、９ｇのミネラルスピリット中７５％溶液のｔ−アミルペルオキシピバレート（Ｔｒｉｇａｎｏｘ  １２５−Ｃ７５）と、２２．５ｇのＩＰＡからなる３つの開始剤チェイサーの第１のものを添加した。追加の開始剤を添加した。次に、このバッチを７９℃でさらに２．５時間保持した。この最終保持の終わりに、水とＣ１２−Ｃ１６ベンジルジメチルアンモニウムクロライドの混合物のＰＮＰ分散液に添加することによりＰＮＰの重合したＭＡＡ単位を中和した。中和されたＰＮＰ分散液をロータリーエバポレーターに移して、約３５℃、真空下で溶媒を除去した。実質的に全ての溶媒を除去した後、ＰＮＰ分散液をさらに水で希釈して、水中約４０重量％ＰＮＰにした。粒子サイズは〜５．０ｎｍと測定された。
【００７４】
比較例１  水性外部用半光沢建築用コーティング組成物の配合物
【表２】
2004250657.tif 000003
【００７５】
ＡＣＲＹＳＯＬ（登録商標）、ＲＨＯＰＬＥＸ（登録商標）およびＴＡＭＯＬ（登録商標）はＲｏｈｍ  ａｎｄ  Ｈａａｓ  Ｃｏｍｐａｎｙの登録商標である。ＴＥＸＡＮＯＬ（登録商標）はＥａｓｔｍａｎ  Ｃｈｅｍｉｃａｌ  Ｃｏ．の登録商標である。ＦｏａｍａｓｔｅｒはＣｏｇｎｉｓ  Ｃｏｒｐｏｒａｔｉｏｎの登録商標である。Ｔｉ−Ｐｕｒｅ（登録商標）はＥＩ  ＤｕＰｏｎｔ  ｄｅ  Ｎｅｍｏｕｒｓ．Ｃｏ．の登録商標である。
【００７６】
実施例２  実施例１において形成されたＰＮＰを使用する、水性外部用半光沢建築用コーティング組成物の配合物
【表３】
2004250657.tif 000004
【００７７】
ＡＣＲＹＳＯＬ（登録商標）、ＲＨＯＰＬＥＸ（登録商標）およびＴＡＭＯＬ（登録商標）はＲｏｈｍ  ａｎｄ  Ｈａａｓ  Ｃｏｍｐａｎｙの登録商標である。ＴＥＸＡＮＯＬ（登録商標）はＥａｓｔｍａｎ  Ｃｈｅｍｉｃａｌ  Ｃｏ．の登録商標である。ＦｏａｍａｓｔｅｒはＣｏｇｎｉｓ  Ｃｏｒｐｏｒａｔｉｏｎの登録商標である。Ｔｉ−Ｐｕｒｅ（登録商標）はＥＩ  ＤｕＰｏｎｔ  ｄｅ  Ｎｅｍｏｕｒｓ．Ｃｏ．の登録商標である。
【００７８】
コーティング評価
水性外部用半光沢建築用コーティングの試験法
光沢：３−ｍｉｌバードフィルムアプリケーターを用いてコーティング組成物をＬｅｎｅｔａチャート（Ｔｈｅ  Ｌｅｎｅｔａ  Ｃｏｍｐａｎｙ，Ｍａｈｗａｈ，Ｎ．Ｊ．）上にドローダウンする。試料を２１℃、相対湿度５０％で７日間乾燥する。ミクロ−ＴＲＩ−グロス光沢計（Ｂｙｋ  Ｇａｒｄｎｅｒ，Ｃｏｌｕｍｂｉａ，ＭＤ．）を用いて６０°の光沢が測定される。
防かび性：実施例において記載された塗料で木製パネルを塗装した。空気乾燥した後、パネルをフロリダ北東部の農場で、北向きに垂直に設置し、６ヶ月間露出させた。カビの評点は、０（完全にカビで覆われる）から１０（カビの成長はない）までである。
【００７９】
【表４】
2004250657.tif 000005
【００８０】
ポリマーナノ粒子を含む実験コーティング２のコーティングの乾燥フィルムは、ポリマーナノ粒子を含まない比較コーティング１と比べて優れた防かび性を有する。
【外国語明細書】
2004250657.tif 000006
2004250657.tif 000007
2004250657.tif 000008
2004250657.tif 000009
2004250657.tif 000010
2004250657.tif 000011
2004250657.tif 000012
2004250657.tif 000013
2004250657.tif 000014
2004250657.tif 000015
2004250657.tif 000016
2004250657.tif 000017
2004250657.tif 000018
2004250657.tif 000019
2004250657.tif 000020
2004250657.tif 000021
2004250657.tif 000022
2004250657.tif 000023
2004250657.tif 000024
2004250657.tif 000025
2004250657.tif 000026
2004250657.tif 000027
2004250657.tif 000028
2004250657.tif 000029
2004250657.tif 000030
2004250657.tif 000031
2004250657.tif 000032
2004250657.tif 000033
2004250657.tif 000034
2004250657.tif 000035